Brevet FR3045077A1 (20170616)
REVENDICATIONS1. Non-tissé comprenant des fibres constituées d'une âme d'acide polylactique (PLA-1) enrobée d'une enveloppe d'acide polylactique (PLA-2) caractérisé en ce que : - le PLA-1 est un copolymère d'acide lactique L1 et d'acide lactique D1 ; - le PLA-2 est un copolymère de monomères d'acide lactique L2 et d'acide lactique D2, dont le taux de monomères D2 est supérieur au taux de monomères Dl du PLA-1 ; - l'âme contient en outre, un plastifiant polymérique. Non-tissé selon la revendication 1, caractérisé en ce qu'il est constitué exclusivement des fibres constituées d'une âme d'acide polylactique (PLA-1) enrobée d'une enveloppe d'acide polylactique (PLA-2) ; - le PLA-1 est un copolymère d'acide lactique L1 et d'acide lactique D1 ; - le PLA-2 est un copolymère de monomères d'acide lactique L2 et d'acide lactique D2, dont le taux de monomères D2 est supérieur au taux de monomères Dl du PLA-1 ; - l'âme contient en outre, un plastifiant polymérique. Non-tissé selon la revendication 1 ou 2, caractérisé en ce que l'agent plastifiant polymérique est un polymère ou un copolymère de monomères choisis dans le groupe comprenant les monomères : (méth)acrylique, oléfine, caprolactone, éthylène, hydroxyalcanoate, éthylène glycol, propylène glycol, diacides, dialcools Non-tissé selon l'une des revendications 1 à 3, caractérisé en ce que le taux de monomères Dl est inférieur à 1%, avantageusement inférieur à 0.5%. Non-tissé selon l'une des revendications 1 à 4, caractérisé en ce que le taux de monomères D2 est compris entre 2 et 12%, avantageusement entre 8 et 12%. Non-tissé selon l'une des revendications 1 à 5, caractérisé en ce que le PLA-1 représente, en % massique par rapport à la masse d'une fibre, de 50 à 80%, avantageusement de 60 à 70%. Non-tissé selon l'une des revendications 1 à 6, caractérisé en ce que le PLA-2 représente, en % massique par rapport à la masse d'une fibre, de 20 à 50%, avantageusement de 30 à 40%. 10\n<CLM>\1\t15 20\n<CLM>\1\t254.\n<CLM>\1\t30\n<CLM>\1\t35\n<CLM>\1\t3045077 12\n<CLM>\1\t5\n<CLM>\1\t10.\n<CLM>\1\t25\n<CLM>\1\t13. 30\n<CLM>\1\tNon-tissé selon l'une des revendications 1 à 7, caractérisé en ce que le plastifiant polymérique représente, en pourcentage massique par rapport à la masse de la fibre, de 1 à 5%, avantageusement de 2 à 3%. Non-tissé selon l'une des revendications 1 à 8, caractérisé en ce que les fibres présentent: - un diamètre compris entre 15 et 35 i.tm, plus avantageusement entre 20 et 30 i.tm; et/ou - une masse linéique comprise entre 2 et 10 deniers, plus avantageusement entre 4 et 8 deniers. Non-tissé selon l'une des revendications 1 à 9, caractérisé en ce qu'il présente : - un grammage compris entre 60 et 160 g/m2, avantageusement entre 120 et 140 g/m2plus avantageusement de 130 g/m2 ; et/ou - une épaisseur comprise entre 450 et 650 microns, avantageusement entre 500 et 600 microns. Procédé de fabrication d'un non-tissé objet de l'une des revendications 1 à 10 comprenant les étapes suivantes : a) on prépare, par voie fondue, des fibres constituées d'une âme d'acide polylactique (PLA-1) enrobée d'une enveloppe d'acide polylactique (PLA-2), b) on forme un non-tissé par refroidissement partiel puis étirage et dépôt sur un tapis de formation des fibres formées; c) on calandre le non-tissé ainsi obtenu. Capsule de café et/ou de thé intégrant, comme filtre et sous forme thermoformée, le non-tissé objet de l'une des revendications 1 à\n<CLM>\1\tCapsule selon la revendication 12, caractérisée en ce que la profondeur du filtre thermoformé est comprise entre 2 et 5 cm. Utilisation du non tissé objet de l'une des revendications 1 à 10, comme filtre de dosette dans une machine à percolation.